(57)【要約】【課題】  有害物質である鉛等を実質的に含有させずに、めっき被膜の良好な生成とめっき浴の良好な連続使用を達成できる無電解ニッケル（合金）めっき浴を提供すること。【解決手段】  水溶性ニッケル塩、還元剤、モリブデン及びビスマスを含有する無電解ニッケルめっき浴及びこれに更に合金化金属塩を含有する無電解ニッケル合金めっき浴。【選択図】  なし 【特許請求の範囲】
【請求項１】
水溶性ニッケル塩、還元剤、モリブデン及びビスマスを含有する無電解ニッケルめっき浴。
【請求項２】
更に、錯化剤を含有する請求項１記載の無電解ニッケルめっき浴。
【請求項３】
更に、反応促進剤を含有する請求項１又は請求項２記載の無電解ニッケルめっき浴。
【請求項４】
更に、被膜物性改善剤を含有する請求項１ないし請求項３の何れかの請求項記載の無電解ニッケルめっき浴。
【請求項５】
モリブデンを、０．１ｍｇ／Ｌ〜１ｇ／Ｌの範囲で含有する請求項１ないし請求項４の何れかの請求項記載の無電解ニッケルめっき浴。
【請求項６】
ビスマスを、０．０１ｍｇ／Ｌ〜１ｇ／Ｌの範囲で含有する請求項１ないし請求項５の何れかの請求項記載の無電解ニッケルめっき浴。
【請求項７】
モリブデンを、モリブデン酸ナトリウム、モリブデン酸カリウム、モリブデン酸アンモン又はモリブデン酸として添加してなる請求項１ないし請求項６の何れかの請求項記載の無電解ニッケルめっき浴。
【請求項８】
ビスマスを、酸化ビスマス、塩化ビスマス、臭化ビスマス、硝酸ビスマス、シュウ酸ビスマス、モリブデン酸ビスマス、ビスマス酸ナトリウム、ビスマス酸カリウムとして添加してなる請求項１ないし請求項７の何れかの請求項記載の無電解ニッケルめっき浴。
【請求項９】
水溶性ニッケル塩、合金化金属塩、還元剤、モリブデン及びビスマスを含有する無電解ニッケル合金めっき浴。
【請求項１０】
合金化金属塩の金属が、鉄、銅、スズ、コバルト、タングステン、レニウム、マンガン、パラジウム、バナジウム、亜鉛、クロム、金、銀又は白金である請求項９記載の無電解ニッケル合金めっき浴。
【請求項１１】
水銀、ヒ素、カドミウム又は鉛を実質的に含有しない請求項１ないし請求項１０の何れかの請求項記載の無電解ニッケルめっき浴又は無電解ニッケル合金めっき浴。
【請求項１２】
請求項１ないし請求項１１の何れかの請求項記載の無電解ニッケルめっき浴又は無電解ニッケル合金めっき浴を用いる無電解ニッケルめっき方法又は無電解ニッケル合金めっき方法。
【発明の詳細な説明】
【技術分野】
【０００１】
本発明は、環境負荷の小さい無電解ニッケルめっき浴及び無電解ニッケル合金めっき浴（以下、「無電解ニッケル（合金）めっき浴」と略記する）に関するものであり、更に詳細には、水銀、砒素、カドミウム、鉛等の環境負荷の大きい元素を含まず、浴安定性やめっき析出速度の優れた無電解ニッケルめっき浴及び無電解ニッケル合金めっき浴に関するものである。
【背景技術】
【０００２】
無電解めっきとは、金属イオンと還元剤が存在する溶液から、化学反応により金属イオンを還元して金属被膜を得る技術である。そしてその中でも、無電解ニッケルめっきあるいは無電解ニッケル合金めっき（以下、これらを総称して「無電解ニッケル（合金）めっき」という）は、防錆、装飾、硬さ向上のほかに、はんだ付け性向上、はんだ濡れ性向上等の効果があり、抵抗体、磁気ディスク、電磁波シールド、更にはプリント基板やＩＴＯ基板に金めっきする際の下地めっき等に工業的に広範囲に使用されている。また、ポリテトラフルオロエチレン等の微粒子を金属被膜に均一に分散させた複合めっき被膜を得る為の金属マトリックスとしても使用されている。
【０００３】
従来より、無電解ニッケル（合金）めっき液には、めっき浴の安定性維持のために、安定剤として水銀、砒素、カドミウム、鉛等の環境負荷の著しく大きい元素の水溶性の塩若しくはイオンが添加されてきた。これら安定剤の存在により、ニッケルイオンの金属への還元反応に必要な温度におけるニッケルイオンの無作為な還元反応、すなわち一般には自己分解と称される反応が抑制され、ニッケル（合金）めっき被膜の良好な生成とめっき浴の良好な連続使用が可能だった。
【０００４】
しかしながら、これら安定剤も無電解ニッケル（合金）めっき浴中にイオンとして存在するために、還元反応により無電解ニッケルめっき浴からニッケル（合金）めっき被膜が生成される際に、これら安定剤イオンも同時に金属に還元されて、ニッケル（合金）被膜中に取り込まれたり、ニッケル（合金）被膜中に共析することが以前から知られていた。
【０００５】
一方、めっき被膜中に存在する水銀、ヒ素、カドミウム、鉛等の元素が、環境や人体へ影響する可能性が以前から指摘されていたが、更に近年、環境意識の高まりと共に、欧州における有害物質使用制限指令（ＲｏＨＳ）、使用済み自動車指令（ＥＬＶ）、日本における、国等による環境物品等の調達に関する法律（グリーン購入法）等の法整備がなされ、日本のメーカーではグリーン調達ガイドラインにより、自主的に有害物質の使用禁止が実施されている。これら有害物質の中には、無電解めっき浴で従来から安定剤として使用されてきた、水銀、ヒ素、カドミウム、鉛等の安定剤元素も含まれている。
【０００６】
これら安定剤元素の中でも、水銀、ヒ素及びカドミウムは、特に有害性や環境影響が著しい為、早い時期から使用されることが少なり、無電解ニッケル（合金）めっき浴の安定剤としては、鉛を使用することが一般的となっていた。しかしながら、鉛も人体や環境への影響が確認されている物質であり、鉛に代わる安定剤元素が望まれていた。
【０００７】
現在まで、代替となる安定剤元素として、テルル、タリウム等が公表されてはいるが（非特許文献１及び非特許文献２）、それら単体ではめっき浴の安定性やめっき被膜外観等で、何れも鉛等には及ばなかった。
【０００８】
また、これら無電解ニッケルめっき浴に、鉄、銅、スズ、コバルト、タングステン、レニウム、マンガン、パラジウム、バナジウム、亜鉛、クロム、金、銀、白金等の金属化合物を添加し、無電解ニッケル合金めっき浴とすることが知られている。しかし、これら金属はニッケルの合金化が目的であって、無電解ニッケル被膜の硬さや耐磨耗性等の物性を向上させるものであって、安定剤としては効果が少ないものであった。
【非特許文献１】茨城県工業技術センター研究報告  第２１号  Ｐ．７６〜７７                  （１９９３）
【非特許文献２】表面技術協会  第８８回講演大会要旨集  Ｐ．１８５〜１８６                  （１９９３）
【発明の開示】
【発明が解決しようとする課題】
【０００９】
本発明はかかる技術背景に鑑みてなされたものであり、その課題は、有害物質である鉛等を実質的に含有させずに、めっき被膜の良好な生成とめっき浴の良好な連続使用を達成できる無電解ニッケル（合金）めっき浴を提供することにある。
【課題を解決するための手段】
【００１０】
本発明者らは上記の課題を解決すべく鋭意検討を重ねた結果、特定の元素を無電解めっき浴に添加することで、かかる課題を解決できることを見出し、本発明を完成した。
【００１１】
すなわち本発明は、水溶性ニッケル塩、還元剤、モリブデン及びビスマスを含有する無電解ニッケルめっき浴を提供するものである。
【００１２】
また本発明は、水溶性ニッケル塩、合金化金属塩、還元剤、モリブデン及びビスマスを含有する無電解ニッケルめっき浴を提供するものである。
【発明の効果】
【００１３】
本発明によれば、有害物質である鉛等を実質的に含有させなくても、めっき被膜外観、めっき析出速度、めっき浴安定性に優れた無電解ニッケル（合金）めっき浴を提供することができる。また、本発明の無電解ニッケル（合金）めっき浴は、めっき浴の連続使用時においても、上記性能が低下しにくいので、めっき浴の更新が少なくてすみ、作業効率の向上を図ることができるものである。
【発明を実施するための最良の形態】
【００１４】
本発明は、少なくとも水溶性ニッケル塩、還元剤、モリブデン及びビスマスを含有する無電解ニッケルめっき浴及びこの無電解ニッケルめっき浴に更に合金化金属塩を加えた無電解ニッケル合金めっき浴である。
【００１５】
本発明の無電解ニッケル（合金）めっき浴における水溶性ニッケル塩は、特に限定はなく、一般に使用される水溶性ニッケル塩、例えば、硫酸ニッケル、塩化ニッケル、酢酸ニッケル、硝酸ニッケル、次亜リン酸ニッケル等としてめっき浴中に配合される。これらは一種を単独で又は二種以上を組み合わせて用いることができる。
【００１６】
これら水溶性ニッケル塩の無電解ニッケル（合金）めっき浴中の配合量は、特に限定されるものではないが、ニッケルイオンの濃度として、０．１ｇ／Ｌ〜１００ｇ/Ｌであることが好ましく、１ｇ/Ｌ〜５０ｇ/Ｌであることが特に好ましい。０．１ｇ/Ｌ未満だと未反応の場合があり、１００ｇ/Ｌより多い場合は、過反応による分解が起こる場合がある。
【００１７】
また、本発明の無電解ニッケル（合金）めっき浴で使用できる還元剤も、特に限定されるものではないが、好ましい例としては、次亜リン酸、次亜リン酸ナトリウム、次亜リン酸カリウム等の次亜リン酸（塩）類；ジメチルアミンボラン、トリメチルアミンボラン等のアミンボラン類；ヒドラジン等のヒドラジン（塩）類；水素化ホウ素ナトリウム等が挙げられる。これらは一種を単独で又は二種以上を組み合わせて用いることができる。
【００１８】
この還元剤の、無電解ニッケル（合金）めっき浴中での濃度は、使用する還元剤の種類や必要とする析出速度により相違するが、めっき浴全体に対し、１ｇ/Ｌ〜１００ｇ/Ｌが好ましく、２ｇ/Ｌ〜５０ｇ/Ｌが特に好ましい。１ｇ/Ｌ未満だと未反応の場合があり、１００ｇ/Ｌより多い場合は、過反応による分解が起こる場合がある。
【００１９】
本発明の無電解ニッケル（合金）めっき浴の特徴は、その組成中に、モリブデンとビスマスの両方を含有する点である。
【００２０】
モリブデンの無電解ニッケル（合金）めっき浴中での形態には特に限定はないが、モリブデン酸イオン又はモリブデンイオンの形態をとることが好ましい。このモリブデンは、例えば、モリブデン酸ナトリウム、モリブデン酸カリウム、モリブデン酸アンモン、モリブデン酸ビスマス等のモリブデン酸塩；それらモリブデン酸塩の水和物；モリブデン酸等の形で無電解ニッケル（合金）めっき浴中に添加することができ、これらは一種を単独で又は二種以上を組み合わせて用いることができる。
【００２１】
上記モリブデンのめっき浴全体に対する含有量は特に限定はないが、モリブデン金属に換算して、０．１ｍｇ/Ｌ〜１ｇ/Ｌであることが好ましく、１０ｍｇ/Ｌ〜５００ｍｇ/Ｌであることが特に好ましい。また、２０ｍｇ/Ｌ〜２００ｍｇ/Ｌであることが更に好ましい。０．１ｍｇ/Ｌ未満だと自己分解する場合があり、１ｇ/Ｌより多い場合は、めっき外観不良や反応停止が起こる場合がある。
【００２２】
一方、ビスマスのめっき浴中での形態にも特に限定はないが、ビスマスイオン又はビスマス酸イオンの形態をとることが好ましい。このビスマスは、例えば、酸化ビスマス、塩化ビスマス、臭化ビスマス、硝酸ビスマス、シュウ酸ビスマス、モリブデン酸ビスマス、ビスマス酸ナトリウム、ビスマス酸カリウム等の形で、又はそれらの水和物の形で無電解ニッケル（合金）めっき浴中に添加することができ、これらは一種を単独で又は二種以上を組み合わせて用いることができる。
【００２３】
ビスマスのめっき浴全体に対する含有量は特に限定はないが、ビスマス金属に換算して、０．０１ｍｇ/Ｌ〜１ｇ/Ｌであることが好ましく、０．０５ｍｇ/Ｌ〜１００ｍｇ/Ｌであることが特に好ましい。また、０．１ｍｇ/Ｌ〜５０ｍｇ/Ｌであることが更に好ましい。０．０１ｍｇ/Ｌ未満だと自己分解する場合があり、１ｇ/Ｌより多い場合は、めっき外観不良や反応停止を起こす場合がある。
【００２４】
更に、モリブデンとビスマスの配合比率は特に限定はないが、モリブデン１００重量部に対して、ビスマス０．０１〜１０重量部が好ましい。特に好ましくは０．０５〜５重量部である。０．０１重量部未満だと自己分解する場合があり、１０重量部より多い場合は、めっき外観不良や反応停止を起こす場合がある。また、モリブデンとビスマスの合計の、めっき浴全体に対する含有量は特に限定はないが、５ｍｇ/Ｌ〜１ｇ/Ｌであることが好ましく、１０ｍｇ/Ｌ〜２００ｍｇ/Ｌであることが特に好ましい。
【００２５】
本発明の無電解ニッケル（合金）めっき浴が、無電解ニッケル合金めっき浴である場合は、更に、合金化金属塩を含有させることが必要である。この合金化金属塩は、めっき被膜の硬さ、磁性、延展性、電気抵抗、靭性等の物性を改善させるために添加されるものであり、特に限定されるものではないが、好ましい合金化金属としては、鉄、銅、スズ、コバルト、タングステン、レニウム、マンガン、パラジウム、バナジウム、亜鉛、クロム、金、銀、白金等が挙げられる。これら合金化金属塩は、一種を単独で又は二種以上を組み合わせて用いることができる。
【００２６】
上記合金化金属塩の無電解ニッケル合金めっき浴全体に対する含有量は、水溶性合金化金属塩として、０．１ｇ/Ｌ〜１００ｇ/Ｌであることが好ましく、１ｇ/Ｌ〜５０ｇ/Ｌであることが特に好ましい。
【００２７】
本発明の無電解ニッケル（合金）めっき浴には、上記各必須成分の他、必要により、種々の成分を配合することができる。このうち、錯化剤として、種々の無機酸及び有機酸が好ましく使用される。具体的には、これに限定されるものではないが、ホウ酸、ホウ砂等のホウ素化合物；酢酸、プロピオン酸、リンゴ酸、乳酸、コハク酸、マロン酸、アジピン酸、クエン酸、グルコン酸、グリコール酸等のモノカルボン酸化合物、ジカルボン酸化合物又はヒドロキシカルボン酸化合物；グリシン等のアミノ酸類等が挙げられる。これらは一種を単独で又は二種以上を組み合わせて用いることができる。
【００２８】
前記錯化剤の含有量は、本発明の効果を損なわない範囲であれば特に限定はないが、無電解ニッケル（合金）めっき浴全体に対して、１ｇ/Ｌ〜１００ｇ/Ｌが好ましく、１０ｇ/Ｌ〜４０ｇ/Ｌが特に好ましい。１ｇ/Ｌ未満だと、自己分解をしたり、次亜リン酸塩を還元剤として用いた場合には亜リン酸ニッケルが析出する場合がある。また、１００ｇ/Ｌより多い場合は、未反応や充分な反応速度が得られない場合がある。
【００２９】
本発明の無電解ニッケル（合金）めっき浴には、更に、反応促進剤を含有させることができる。この反応促進剤としては、特に限定されるものではないが、有機硫黄化合物又は無機硫黄化合物が好ましく使用される。具体的には、チオ硫酸塩、チオン酸塩、ポリチオン酸塩、チオ尿素、チオシアン酸塩、チオスルホン酸塩、チオ炭酸塩、チオカルバミン酸塩、チオセミカルバジド、スルフィド、ジスルフィド、チオール、メルカプタン等又はこれらの誘導体等が挙げられ、これらは一種を単独で又は二種以上を組み合わせて用いることができる。
【００３０】
前記反応促進剤の含有量は、本発明の効果を損なわない範囲であれば特に限定はないが、無電解ニッケル（合金）めっき浴全体に対して、０．００１ｍｇ/Ｌ〜１０００ｍｇ/Ｌが好ましく、０．０１ｍｇ/Ｌ〜１００ｍｇ/Ｌが特に好ましい。０．００１ｍｇ/Ｌ未満だと反応促進効果が得られない場合があり、１０００ｍｇ/Ｌより多い場合は、めっき外観不良や反応停止する場合がある。
【００３１】
本発明の無電解ニッケル（合金）めっき浴には、更に、被膜物性改善剤を含有させることができる。被膜物性改善剤としては特に限定はないが、ポリテトラフルオロエチレン（ＰＴＦＥ）、テトラフルオロエチレン−パーフルオロアルキルビニルエーテル共重合体（ＰＦＡ）、フッ化ピッチ等のフッ素樹脂若しくはフッ化化合物；ナイロン、ポリエチレン等の有機ポリマー；黒鉛、フッ化黒鉛、二硫化モリブデン、窒化ホウ素、炭化ケイ素、酸化チタン、ダイヤモンド等の無機物；カーボンナノチューブ等、一般に無電解複合めっき浴に用いられる水不溶性の微粒子や短繊維を、一種単独又は二種以上を組み合わせて用いることができる。
【００３２】
被膜物性改善剤の含有量は、本発明の効果を損なわない範囲であれば特に限定はないが、無電解ニッケル（合金）めっき浴全体に対して、０〜５００ｇ/Ｌが好ましく、１ｇ/Ｌ〜１０ｇ/Ｌが特に好ましい。５００ｇ/Ｌより多い場合は、めっき被膜の良好な析出が得られず、また被膜物性改善剤の被膜中での均一な分散が得られない場合がある。
【００３３】
本発明の無電解ニッケル（合金）めっき浴には、水銀、ヒ素、カドミウム又は鉛を実質的に含有しないが、本発明は、環境や人体にほとんど影響を及ぼす可能性がなく、規制、ガイドライン等の対象とならない程度の極微量のそれら金属の含有を排除するものではない。
【００３４】
以上のようにして得られる本発明の無電解ニッケル（合金）めっき浴の使用方法は、通常の無電解めっき浴の使用方法と同様であれば良く、特に限定はされないが、好ましい使用方法としては、以下のような条件の使用が挙げられる。
【００３５】
すなわち、本発明の無電解ニッケル（合金）めっき浴を建浴し、この中に脱脂、水洗、活性化等を行った被めっき物を浸漬すればよい。この無電解ニッケル（合金）めっき浴のｐＨは特に限定はないが、めっき時には、ｐＨ３〜１０とすることが好ましく、ｐＨ４〜９とすることが特に好ましい。無電解めっき浴のｐＨをこの範囲とすることにより、効率的な金属イオンの還元反応が進行し、無電解めっき被膜の析出速度が良好となる効果が得られる。めっき浴のｐＨ調整には、塩酸、硫酸、スルファミン酸等の酸や、水酸化ナトリウム、水酸化アンモニウム等のアルカリを、好ましくは水で希釈して適宜添加することができる。
【００３６】
また、本発明の無電解ニッケル（合金）めっき浴のめっき時の浴の温度については、ニッケルイオンの還元反応が行なわれる温度であれば特に限定はないが、効率の良い還元反応を起こさせるために、１５〜９８℃が好ましく、２５〜９０℃が特に好ましい。
【００３７】
更に、本発明の無電解ニッケル（合金）めっき浴を用いて無電解ニッケル（合金）めっきを行なうにあたっては、めっきの進行により、金属イオンが還元剤によって金属に還元される結果、めっき液中の金属イオン濃度、還元剤濃度が低下し、またｐＨも低下することになる。従って、連続的に又は適当な時間ごとに、無電解ニッケル（合金）めっき浴中に、水溶性ニッケル塩、還元剤、錯化剤、モリブデン、ビスマス、ｐＨ調整剤等を補給して、それらの濃度をもとの濃度に戻すことが好ましい。連続的に又は適当な時間ごとに、めっき液中の金属イオン濃度、還元剤濃度やｐＨを測定し、その測定結果に応じて、それらを補給することも好ましい。
【実施例】
【００３８】
次に、実施例を挙げて本発明を更に説明するが、本発明はこれら実施例に限定されるものではない。
【００３９】
実 施 例 １  
［無電解ニッケルめっき浴の初期性能の評価］
下記組成で、安定化剤としてモリブデン及びビスマスを含む本発明無電解ニッケルめっき浴を常法に従って調製した。また、比較としてモリブデンまたはビスマスの一方のみを含むもの、並びに鉛を含むめっき浴を用いた。なお、表１において、モリブデン、ビスマス、鉛の含有量は、金属としての含有量である。
【００４０】
＜無電解ニッケルめっき浴組成＞
硫酸ニッケル七水和物            ２５ｇ／Ｌ
次亜リン酸ナトリウム一水和物    ２０ｇ／Ｌ
ＤＬ−リンゴ酸                  ２５ｇ／Ｌ
乳酸                            １０ｇ／Ｌ
酢酸                              ５ｇ／Ｌ
安定化剤                        表１に記載の量
界面活性剤                      適宜
【００４１】
【表１】
2005290400.tif 000002
【００４２】
被めっき試験片として、ＳＰＣＣ−ＳＢの鉄板（サイズ：０．３ｍｍ×５０ｍｍ×５０ｍｍ）を用い、上記各無電解ニッケルめっき浴１Ｌ中に、下記めっき条件のもとで浸漬し、無電解ニッケルめっきを行った。
【００４３】
＜めっき条件＞
めっき液のｐＨ    ４．９
浴温              ９０℃
攪拌              空気攪拌
めっき時間        ２０分
【００４４】
得られた無電解ニッケルめっき被膜について、下記の判定条件により、めっき被膜外観を評価した。また、析出速度を測定し、めっき浴安定性を評価した。この結果を表２に示す。
【００４５】
＜めっき被膜外観の評価方法＞
判  定            めっき被膜外観
◎    ：      光沢のある均一な外観
○    ：      光沢の弱い均一な外観  
△    ：      光沢がなく白っぽい外観
×    ：      不均一で未析出部分のある外観
【００４６】
＜析出速度の評価方法＞
判  定            析出速度
◎    ：      １５μｍ/ｈｒ以上
○    ：      １５〜１２μｍ/ｈｒ
△    ：      １２〜１０μｍ/ｈｒ
×    ：      １０μｍ/ｈｒ以下
【００４７】
＜めっき浴安定性の評価方法＞
めっき時のめっき槽底面の析出物を目視で確認した。
判  定            析出物目視確認
◎    ：      直径１ｍｍ以下の点状析出物が、析出なし  
○    ：      直径１ｍｍ以下の点状析出物が、１個以上５個以下確認できた
△    ：      直径１ｍｍ以下の点状析出物が、６個以上２０個以下確認できた
×    ：      直径１ｍｍ以下の点状析出物が、２１個以上確認できた
【００４８】
【表２】
2005290400.tif 000003
【００４９】
表２の結果より、モリブデン５０ｍｇ/Ｌ及びビスマス０．５ｍｇ/Ｌを含有する本発明めっき浴（１）の場合も、モリブデン５０ｍｇ/Ｌ及びビスマス０．２ｍｇ/Ｌを含有する本発明めっき浴（２）の場合も、鉛を配合したのと同等以上の効果を示すことが確認された。更に、モリブデンは１０〜１００ｍｇ/Ｌの濃度で、上記評価項目については、極めて優れた効果を示すことが確認された。
【００５０】
実 施 例 ２  
［無電解ニッケルめっき浴の連続使用試験］
表１及び表２の結果から、めっき被膜外観、析出速度、めっき浴安定性の全てで、鉛と同等以上の性能が確認されたものの中から、本発明めっき浴（１）、比較めっき浴（２）、比較めっき浴（３）及び比較めっき浴（７）について、連続使用試験を行なった。連続使用試験の評価は、無電解ニッケルめっき浴を、１、２、３、４、５、６ターン連続使用して無電解めっきを行い、各ターン毎にめっき被膜外観、めっき浴安定性を実施例１と同様の方法で行なった。
【００５１】
また、相対析出速度を以下の判定条件を用いて評価した。
＜相対析出速度＞
各ターン連続使用時の析出速度を、実施例１と同様の方法でそれぞれ測定し、その析出速度の実施例１で得られた初期の析出速度に対する低下割合を、下記の判定基準を用いて評価した。
判定              相対析出速度
◎    ：  初期析出速度に比べ、析出速度が、  ０％〜１０％低下した
○    ：  初期析出速度に比べ、析出速度が、１０％〜２０％低下した
△    ：  初期析出速度に比べ、析出速度が、２０％〜５０％低下した
×    ：  初期析出速度に比べ、析出速度が、５０％以上低下した
【００５２】
なお、ここで１ターン連続使用とは、無電解ニッケルめっき浴中の初期のニッケルイオン濃度に相当する量のニッケル金属がめっきされるまで、連続してめっきを行うことをいう。例えば、無電解ニッケルめっき浴中の初期ニッケルイオン濃度が、Ｍ［ｇ／Ｌ］であるとした場合、Ｍ［ｇ／Ｌ］のニッケルがめっきにより析出した時点を１ターンとするものである。よって、この場合には、５ターン連続使用とは、５×Ｍ［ｇ／Ｌ］のニッケルめっきがなされるまで連続してめっきすることをいう。
【００５３】
【表３】
2005290400.tif 000004
【００５４】
比較めっき浴（２）は、１ターン経過後に自己分解が発生したため、連続使用試験を中止した。比較めっき浴（３）も、２ターン経過後に自己分解が発生したため、連続使用試験を中止した。
【００５５】
実施例２で評価しためっき浴の中で、本発明めっき浴（１）が最も良好であった。すなわち、本発明めっき浴（１）は、６ターンまで良好に無電解ニッケルめっきを続けることができ、連続的に使用しても、めっき被膜外観の低下や析出速度の低下が少なく、浴安定性にも優れたものであった。また、モリブデンだけでなく、更にビスマスを併用することによって、連続使用試験の結果が著しく良好になった。
【００５６】
更に、本発明めっき浴（１）は、鉛使用の比較めっき浴（７）に比べて、析出速度の低下が少ない点で優れていた。めっき被膜外観やめっき浴の安定性も、鉛を用いたものと同等の結果が得られたため、本発明のニッケル（合金）めっき浴は、鉛を含有するニッケル（合金）めっき浴と同様に使用できることが確認された。
【産業上の利用可能性】
【００５７】
本発明によれば、有害物質である鉛等を実質的に含有させなくても、めっき被膜外観、析出速度、めっき浴安定性に優れた無電解ニッケル（合金）めっき浴を提供することができる。そして、この無電解ニッケル（合金）めっき浴は、その連続使用時においても上記優れた性能が低下しにくいので、めっき浴の更新が少なくてすみ、作業効率の向上ができる。
【００５８】
従って、本発明の無電解ニッケル（合金）めっき浴は、抵抗体、磁気ディスク、電磁波シールド、金めっきの下地めっき、微粒子含有複合めっき被膜の金属マトリックス等の用途に広範囲に好適に使用できるものである。
以  上